(57)【要約】【課題】被着体に、貼り付けたり、取り外しが可能で、可視光の透過性が良い吸着フィルムであって、基材と吸着層との間に両者とが十分な密着力を持つ紫外線吸収能を持つアンカー層を設けたことで、被着体を紫外線劣化から保護し、被着体からの剥離時に吸着層の糊残りがなく、加工性が良好な吸着フィルムを提供する。【解決手段】基材の一方の面にアンカー層、吸着層をこの順で設置した吸着フィルムにおいて、吸着層がシリコーン組成物を付加反応で硬化してなるシリコーン樹脂からなり、アンカー層がアクリルポリオール樹脂と紫外線吸収剤からなる。【選択図】なし【特許請求の範囲】
【請求項１】
基材の片面にアンカー層、吸着層をこの順に積層した吸着フィルムであって、前記吸着層が少なくとも１種のシリコーン組成物を付加反応で硬化してなり、前記アンカー層にアクリルポリオール樹脂を８５〜９３重量％、紫外線吸収剤を０．３０〜１．８０ｇ／ｍ２含有し、前記アンカー層の塗工量が３〜１２ｇ／ｍ２であることを特徴とする吸着フィルム。
【請求項２】
前記アンカー層中の前記紫外線吸収剤がベンゾトリアゾール骨格を有する紫外線吸収剤であることを特徴とする、請求項１に記載の吸着フィルム。
【請求項３】
前記吸着層が前記シリコーン組成物として少なくともビニル基含有ポリジメチルシロキサン組成物、メチルハイドロジェンシロキサン−ジメチルシロキサンコポリマー、シリコーンレジンを含有するシリコーン組成物を付加反応で硬化してなり、前記吸着層の厚みが３〜２０μｍであることを特徴とする、請求項１または請求項２に記載の吸着フィルム。
【請求項４】
前記吸着フィルムの波長３５５ｎｍの紫外線透過率が１．５％以下であることを特徴とする、請求項１〜３に記載の吸着フィルム。
【発明の詳細な説明】
【技術分野】
【０００１】
本発明は、被着体に、貼り付けたり、取り外しが可能で、可視光の透過性が良く、基材と吸着層との間に両者とが十分な密着力を持つ紫外線吸収能を持つアンカー層を設けた吸着フィルムに関する。
【背景技術】
【０００２】
写真や印刷物、樹脂製品等は紫外線により劣化する。写真や印刷物では退色、樹脂製品では表面の白化やひび割れが発生する。これらの劣化を防止するためには、製品自体に紫外線吸収剤を含有させたり、紫外線吸収能のある樹脂層を表面に設ける方法が考えられる。
【０００３】
それ以外にも、紫外線吸収能のある保護フィルムを製品の表面に貼り付ける方法が考えられる。この場合には、紫外線からの保護が不要となった場合に、被着体から容易に取り外すことができ大変便利である。
【０００４】
被着体に容易に取り付け、取り外しが可能なフィルムとしては、基材の一方の面に吸着層を設けた吸着フィルムなどが存在する（特許文献１参照）。前記吸着層として、被着体を破損しないために、被着体に貼付ける際は弱い力で確実に貼付き、剥離の際には、小さい剥離力で容易に剥離できることが求められる。このような機能を持つ吸着層としては、シリコーン組成物を付加反応で硬化してなるシリコーン樹脂からなる、付加反応型シリコーン系吸着層が挙げられる（特許文献２参照）。
【０００５】
また、従来より吸着フィルムにおいて被着体の紫外線劣化を防止するためフィルムに紫外線吸収剤を含有することが行われている。特許文献３には、基材と、粘着剤層とを有し、前記粘着剤層にアクリル系共重合体及びトリアジン系紫外線吸収剤を含有する、紫外線吸収能を有する画面保護フィルムが開示されている。
【０００６】
本発明者らが、付加反応型シリコーン樹脂に紫外線吸収剤を、紫外線吸収能が優れるレベルまで含有させたところ、付加反応型シリコーン樹脂と紫外線吸収剤の相溶性が悪くなり、吸着層が白濁して、保護フィルムとしては不適当であった。
【０００７】
さらに、紫外線吸収剤には、付加反応型シリコーン樹脂中において付加反応抑制剤として働くものがあり、紫外線吸収能が優れるレベルまで前記シリコーン組成物に含有させると、シリコーン組成物の付加反応が抑制されてシリコーン樹脂の硬化が不足する。この結果、被着体に吸着フィルムを貼付けた後に、被着体から剥離する際に吸着層の一部が剥がれて被着体に付着する、いわゆる糊残りをおこしてしまうため、紫外線吸収剤を付加反応型シリコーン樹脂に含有して、紫外線吸収能のある吸着層となすのは困難であった。
【先行技術文献】
【特許文献】
【０００８】
【特許文献１】特開平６−１９８７８５号公報
【特許文献２】特開２００４−５９８００号公報
【特許文献３】特開２０１６−１３０２７６号公報
【発明の概要】
【発明が解決しようとする課題】
【０００９】
本発明は、被着体に、貼り付けたり、取り外しが可能で、可視光の透過性が良く、基材と吸着層との間に両者とが十分な密着力を持つ紫外線吸収能を持つアンカー層を設けたことで、被着体を紫外線劣化から保護し、被着体からの剥離時に吸着層の糊残りのない吸着フィルムを提供する。
【課題を解決するための手段】
【００１０】
本発明者らは、鋭意検討を行った結果、樹脂からなる基材の一方の面に、シリコーン組成物を付加反応で硬化してなるシリコーン樹脂からなる、シリコーン系吸着層を設置した吸着フィルムにおいて、前記基材と吸着層の間に、アクリルポリオール樹脂と紫外線吸収剤からなるアンカー層を設けることで、十分な紫外線吸収能を有し、可視光の透過性がよく、基材および吸着層と十分な密着力を得ることを見出し、本発明を完成するに至ったものである。
【００１１】
さらに、本発明の吸着フィルムは、紫外線吸収能を持つアンカー層を含む構成により、基材とシリコーン系吸着層の密着性が良好であるので、打ち抜き加工や機械切断などを行ってもシリコーン系吸着層が剥れず、また紫外線レーザーによる切断などの加工も可能であり、多様な加工方法に対して良好な加工特性を持つ。
【００１２】
第１発明は、基材の片面にアンカー層、吸着層をこの順に積層した吸着フィルムであって、前記吸着層が少なくとも１種のシリコーン組成物を付加反応で硬化してなり、前記アンカー層にアクリルポリオール樹脂を８５〜９３重量％、紫外線吸収剤を０．３０〜１．８０ｇ／ｍ２含有し、前記アンカー層の塗工量が３〜１２ｇ／ｍ２であることを特徴とする吸着フィルムである。
【００１３】
第２発明は、前記アンカー層中の前記紫外線吸収剤がベンゾトリアゾール骨格を有する紫外線吸収剤であることを特徴とする、第１発明に記載の吸着フィルムである。
【００１４】
第３発明は、前記吸着層が前記シリコーン組成物として少なくともビニル基含有ポリジメチルシロキサン組成物、メチルハイドロジェンシロキサン−ジメチルシロキサンコポリマー、シリコーンレジンを含有するシリコーン組成物を付加反応で硬化してなり、前記吸着層の厚みが３〜２０μｍであることを特徴とする、第１発明または第２発明に記載の吸着フィルムである。
【００１５】
第４発明は、前記吸着フィルムの波長３５５ｎｍの紫外線透過率が１．５％以下であることを特徴とする第１発明〜第３発明のいずれかに記載の吸着フィルムである。
【発明の効果】
【００１６】
本発明の吸着フィルムは、樹脂からなる基材の一方の面に、シリコーン組成物を付加反応で硬化してなるシリコーン樹脂からなる、シリコーン系吸着層を設置した吸着フィルムにおいて、前記基材と吸着層の間に、アクリルポリオール樹脂と紫外線吸収剤からなるアンカー層を設けてなり、紫外線からの保護のために被着体に貼付け、不要となった場合に容易に剥離することができ、さらに打ち抜き加工や紫外線レーザーによる加工に対して良好な加工特性を持つものである。
【発明を実施するための形態】
【００１７】
以下に本発明の吸着フィルムを、その構成要素に基づいて、さらに詳しく説明する。
【００１８】
（全体構成）
本発明の吸着フィルムは、樹脂からなる基材の一方の面にアンカー層を設け、その上にシ
リコーン組成物を付加反応で硬化してなるシリコーン樹脂からなる、シリコーン系吸着層
を設けた吸着フィルムであって、前記アンカー層がアクリルポリオール樹脂と紫外線吸収
剤からなる吸着フィルムである。
【００１９】
（基材）
本発明の吸着フィルムの構成要素のうち、樹脂からなる基材としては、一般的な樹脂フィルムが使用可能だが、アンカー層との密着性、保護フィルムとしての強度や、基材としてのフィルムの価格、入手性や打ち抜き、紫外線レーザー等の加工特性から、特にポリエチレンテレフタレート（ＰＥＴ）フィルムが良好に使用できる。
【００２０】
前記基材の厚みは、１２〜２００μｍが好適であり、２５〜１２５μｍがより好適である。基材厚が１２μｍ未満では、保護フィルムとしては強度不足となる。厚みが２００μｍより厚くなると、柔軟性が無くなって被着体からの剥離が困難となる。また剥離時に被着体を損傷する場合があり、価格も高くなる。
【００２１】
前記基材には、所望に応じて表面にコロナ放電処理、紫外線照射処理、プラズマ処理、火炎処理などの処理を行ってもよい。
【００２２】
（アンカー層）
本発明では、基材と吸着層の間にアンカー層を設ける。前記アンカー層の材料としては、基材およびシリコーン系吸着層とアンカー層との密着性や、紫外線吸収剤との相溶性、加工特性などから、アクリルポリオール樹脂が良好である。アクリルポリオール樹脂をアンカー層の主剤とすることで、基材とシリコーン系吸着層との密着力が確保でき、また、前記アンカー層をアクリルポリオール樹脂と紫外線吸収剤よりなすことで、可視光において透明であって紫外線吸収能を持つ。
【００２３】
前記アンカー層の塗工量は、３〜１２ｇ／ｍ２が好適であり、３〜１０ｇ／ｍ２がより好適である。アンカー層の塗工量が３ｇ／ｍ２未満では、アンカー層中に含有できる紫外線吸収剤の量が少なくなるため、十分な紫外線吸収能を持つことが困難になる。塗工量が１２ｇ／ｍ２より多くなると、柔軟性が無くなって吸着フィルムの被着体からの剥離が困難となる。また価格も高くなる。
【００２４】
前記アンカー層中に含有する紫外線吸収剤としては、紫外線レーザーによる切断加工適性までを考慮すると、加工を行うレーザーの紫外線波長に吸収をもつものが適当であり、例えば波長３５５ｎｍの紫外線レーザーに対しては、ベンゾトリアゾール骨格を持つものが波長３５５ｎｍ付近に吸収特性を持つために好適に用いられる。
【００２５】
前記ベンゾトリアゾール骨格を持つ紫外線吸収剤としては、特に限定されないが、例えば、２−（２’−ヒドロキシ−５’−メチルフェニル）ベンゾトリアゾール、２−（２’−ヒドロキシ−３’，５’−ジ−ｔｅｒｔブチルフェニル）ベンゾトリアゾール、２−（２’−ヒドロキシ−３’，５’−ジ−ｔｅｒｔブチルフェニル）−５−クロロベンゾトリアゾール、２−（２’−ヒドロキシ−３’−ｔｅｒｔブチル−５’−メチルフェニル）ベンゾトリアゾール、２−（２’−ヒドロキシ−３’−ｔｅｒｔブチル−５’−メチルフェニル）−５−クロロベンゾトリアゾール、２−（２’−ヒドロキシ−３’，５’−ジ−ｔｅｒｔアミルフェニル）−５−クロロベンゾトリアゾール、２−（２’−ヒドロキシ−３’−（３”，４”，５”，６”−テトラヒドロフタルイミドメチル）−５’−メチルフェニル）−ベンゾトリアゾール、２−（５−クロロ−２Ｈ−ベンゾトリアゾール−２−イル）−６−ｔｅｒｔブチル−４−メチルフェノール、２，２’−メチレンビス（４−ｔｅｒｔオクチル−６−ベンゾトリアゾリル）フェノールなどが挙げられる。
【００２６】
前記紫外線吸収剤の前記アンカー層中の含有量は、０．３０〜１．８０ｇ／ｍ２の範囲が好適である。この範囲内であると、前記アンカー層が紫外線を十分吸収することが可能になる。含有量が０．３０ｇ／ｍ２未満では、紫外線吸収能が低くなる。含有量が１．８０ｇ／ｍ２を超えると、アンカー層を構成するアクリルポリオール樹脂との相溶性が低下して、紫外線吸収剤が析出したり、アンカー層が白濁したりする不具合を起こす。また、アンカー層に積層して設けられる付加反応型シリコーン樹脂からなる吸着層の付加反応を阻害して硬化不足の原因となり、吸着層が被着体への糊残りをおこす。
【００２７】
また、本発明の紫外線吸収吸着フィルムは、波長３５５ｎｍの紫外線透過率が１．５％以下であることが好ましい。透過率が１．５％以下であると、十分な紫外線吸収能を持つと共に、紫外線レーザーによる加工適性を有するようになる。
【００２８】
本発明のアンカー層に使用するアクリルポリオール樹脂としては、例えば、分子内に１個以上の水酸基を有する重合性単量体と、これに共重合可能な別の単量体とを共重合させることによって得られる共重合体が挙げられ、水酸基を有する重合性単量体としては、例えば、２−ヒドロキシエチル（メタ）アクリレート、ヒドロキシプロピル（メタ）アクリレート、ヒドロキシブチル（メタ）アクリレート、２，２−ジヒドロキシメチルブチル（メタ）アクリレート、ポリヒドロキシアルキルマレエート、ポリヒドロキシアルキルフマレートなどが挙げられる。また、これらと共重合可能な単量体としては、例えば、（メタ）アクリル酸、（メタ）アクリル酸アルキル（Ｃ１〜Ｃ１２）、マレイン酸、マレイン酸アルキル、フマル酸、フマル酸アルキル、イタコン酸、イタコン酸アルキル、スチレン、α−メチルスチレン、酢酸ビニル、（メタ）アクリロニトリル、３−（２−イソシアネート−２−プロピル）−α−メチルスチレン、トリメチロールプロパントリ（メタ）アクリレート、ペンタエリスリトールテトラ（メタ）アクリレートなどが挙げられる。そして、これら単量体を、適当な溶剤および重合開始剤の存在下において共重合させることによって、アクリルポリオール樹脂を得ることができる。
【００２９】
本発明におけるアンカー層は、アクリルポリオール樹脂を使用することによって、アクリルポリオール樹脂中の水酸基とシリコーン系吸着層中のＳｉＨ基とが、シリコーン組成物を付加反応させる際に架橋されて、アンカー層と吸着層との界面の密着力が向上するものである。
【００３０】
なお、本発明においてアンカー層中のアクリルポリオール樹脂を架橋、特にイソシアネート系化合物で架橋すると、アクリルポリオール樹脂の水酸基がイソシアネートのＮＣＯ基との架橋反応に使用されるために、前記ＳｉＨ基との架橋可能な水酸基が少なくなり、前記のアンカー層と吸着層との界面の密着力が向上する効果が得られづらくなる。よって本発明においては、アクリルポリオール樹脂はアンカー層中では架橋させずに使用する。したがって本発明のアンカー層にはイソシアネート系化合物などの架橋剤を含有しないほうが好ましい。
【００３１】
アクリルポリオール樹脂は、水酸基価が固形分にて２０〜９０（ｍｇＫＯＨ／ｇ）の範囲のものを使用するのが好ましい。水酸基価が２０未満であるとアンカー層と吸着層との密着力が弱く、吸着層が基材から離脱しやくなる。水酸基価が９０を超えるとアンカー層中のアクリルポリオール樹脂由来の水酸基が吸着層をなすシリコーン組成物のＳｉＨ基を消費しすぎて、付加反応によるシリコーン樹脂の十分な硬化が得られない。
【００３２】
本発明におけるアクリルポリオール樹脂のアンカー層中含有量は８５〜９７重量％の範囲が好ましい。含有量が８５重量％未満では、相対的に紫外線吸収剤の含有量が多くなりし、前述したアクリルポリオール樹脂と紫外線吸収剤との相溶性の低下や、アンカー層に積層して設けられる付加反応型シリコーン樹脂からなる吸着層の付加反応を阻害して硬化不足の原因となる。含有量が９７重量％を超えると、相対的に紫外線吸収剤の含有量が少なくなり、十分な紫外線吸収能が得られない。
【００３３】
（吸着層）
本発明の吸着フィルムの吸着層としては、被着体に確実に貼着し、紫外線にさらされたあとでも、糊残りなく剥離可能であることが必要である。このような用途の吸着層としては天然、合成ゴムやシリコーン樹脂、ウレタン樹脂、アクリル樹脂等の樹脂や、これらの個々の樹脂を硬化剤で硬化したものが使用可能であるが、耐候性や耐光性がある点から、シリコーン組成物を熱による付加反応で硬化してなる、付加反応型のシリコーン樹脂が特に好適に使用可能である。付加反応型のシリコーン樹脂で吸着層を形成し、本発明の基材、アンカー層と組み合わせることで、被着体の紫外線劣化を防止し、しかも可視光の透過性が良く、さらに打ち抜き加工や紫外線レーザーによる加工に対して良好な加工特性を持つことが可能となり、不要となった場合に被着体から糊残りなく容易に剥離する吸着フィルムとすることができる。      
【００３４】
本発明の吸着層に用いる前記付加反応型のシリコーン樹脂としては、シリコーン組成物として１分子中に２個以上のビニル基を有するポリオルガノシロキサンとシリコーンレジン、および硬化剤としてＳｉＨ基を有するオルガノハイドロジェンポリシロキサンの付加反応により熱硬化してなるものが好適に用いられる。シリコーン組成物として前記ポリオルガノシロキサン、前記シリコーンレジンおよび前記ＳｉＨ基を有するオルガノハイドロジェンポリシロキサンを含有し、熱硬化することで、好適な吸着層が得られる。
【００３５】
以下に付加反応型シリコーン樹脂を使用した吸着層について、更に詳しく説明する。
【００３６】
（シリコーン樹脂吸着層）
本発明の吸着層に用いるシリコーン樹脂の性状としては、ゴムのような柔軟性を持っていて被着体の表面に対しても、吸着層の面が被着体表面に沿うことが求められる。さらに剥離の際には、小さい剥離力で容易に剥離できることが求められる。また、少なくとも厚み５μｍ以上で、塗布及び加熱処理だけで吸着層を設けるためには、シリコーン組成物の硬化反応に際して、白金触媒などの付加反応触媒のもとで、１５０℃以下の低温短時間で深部まで硬化し、透明で耐熱性、圧縮永久歪み特性に優れかつ低粘度で液状タイプである、１分子中に２個以上のビニル基を有するジオルガポリシロキサンとシリコーンレジン、および硬化剤としてＳｉＨ基を有するオルガノハイドロジェンポリシロキサンとの付加反応により熱硬化する付加反応型液状シリコーン組成物の使用が好ましい。
【００３７】
１分子中に２個以上のビニル基を有するジオルガノポリシロキサンとしては、両末端にのみビニル基を有する直鎖状ジオルガノポリシロキサンと、両末端及び側鎖にビニル基を有する直鎖状ジオルガノポリシロキサンと、末端にのみビニル基を有する分岐状ジオルガノポリシロキサンと、末端及び側鎖にビニル基を有する分岐状ジオルガノポリシロキサンとから選ばれる少なくとも１種を用いると良い。
【００３８】
これらのジオルガノポリシロキサンの１形態としては、両末端にのみビニル基を有する直鎖状ジオルガノポリシロキサンで、下記一般式（化１）で表わされる化合物である。
【００３９】
【化１】
2020189408.tif 000002
【００４０】
（式中Ｒは下記の有機基、ｎは整数を表す。）
【００４１】
【化２】
2020189408.tif 000003
【００４２】
（式中Ｒは下記の有機基、ｎ、ｍは整数を表す。）
【００４３】
このビニル基以外のケイ素原子に結合した有機基（Ｒ）は異種でも同種でもよいが、具体例としてはメチル基、エチル基、プロピル基などのアルキル基、フェニル基、トリル基、などのアリール基、又はこれらの基の炭素原子に結合した水素原子の一部または全部をハロゲン原子、シアノ基などで置換した同種、または異種の非置換または置換の脂肪族不飽和基を除く１価炭化水素基で、好ましくはその少なくとも５０モル％がメチル基であるものなどが挙げられるが、このジオルガノポリシロキサンは単独でも２種以上の混合物であってもよい。
【００４４】
両末端および側鎖にビニル基を有する直鎖状ジオルガノポリシロキサンは、上記一般式（化１）中のＲの一部がビニル基である化合物である。末端にのみビニル基を有する分岐状ポリオルガノシロキサンは、上記一般式（化２）で表わされる化合物である。末端及び側鎖にビニル基を有する分岐状ポリオルガノシロキサンは、上記一般式（化２）中のＲの一部がビニル基である化合物である。
【００４５】
１分子中に２個以上のビニル基を有するジオルガノポリシロキサンの重量平均分子量としては、２０，０００〜７００，０００の範囲のものが好ましい。前記のジオルガノポリシロキサンの重量平均分子量が２０，０００未満であると、硬化性が低下したり、被着体への粘着力が低下してしまう。また、７００，０００を超えてしまうと、組成物の粘度が高くなりすぎて製造時の撹拌が困難になる。
【００４６】
本発明の吸着層に用いられるシリコーンレジンとしては、Ｍ単位（Ｒ３ＳｉＯ１/２：Ｒはメチル基、フェニル基などの１価の有機基）、Ｄ単位（Ｒ２ＳｉＯ２/２）、Ｔ単位（ＲＳｉＯ３/２）、Ｑ単位（ＳｉＯ４/２）からなるシリコーンレジンを用いる事ができるが、なかでも吸着層の粘着力を向上させる効果が大きいことから、Ｍ単位とＱ単位からなる、いわゆる従来公知のＭＱ型オルガノポリシロキサンレジン（以下ＭＱレジンと略す場合あり）を含有することが好適である。前記ＭＱレジンの吸着層中含有量は、０．０１〜２０．００重量％の範囲とすることが好ましい。特に０．１０〜１５．００重量％の範囲がより好適である。含有量が０．０１重量％未満だと、粘着力を向上する効果が得られづらい。含有量が２０．００重量％を超えると粘着力が強くなりすぎて、吸着層を被着体から剥離する際に、被着体である薄膜基板や薄膜シートを破損するおそれがある。  
【００４７】
前記ジオルガノポリシロキサンおよびシリコーンレジンとの組み合わせにおいて、硬化反応に用いる硬化剤は、公知のものでよいが、前記硬化剤の例として、分子内にＳｉＨ基を有するオルガノハイドロジェンポリシロキサン等が挙げられる。それらの中でも、特にメチルハイドロジェンシロキサン−ジメチルシロキサンコポリマーを使用することが好ましい。前記コポリマーのメチルハイドロジェンシロキサン部分は、１分子中にケイ素原子に結合した水素原子を少なくとも３個有するものが好ましく用いられるが、実用上からは分子中に２個の≡ＳｉＨ結合を有するものをその全量の５０重量％までとし、残余を分子中に少なくとも３個の≡ＳｉＨ結合を含むものとすることがよい。分子の形状としては、直鎖状、分岐状、環状のものを使用できる。
【００４８】
また、前記ビニル基を有するジオルガノポリシロキサン中のビニル基（Ａ）に対する、オルガノハイドロジェンポリシロキサン中のＳｉＨ基（Ｂ）のモル比（Ａ）／（Ｂ）が１．０〜２．０の範囲となるように配合することが好ましい。モル比（Ａ）／（Ｂ）が１．０未満では硬化密度が不足して、これに伴い凝集力、保持力が低くなってしまうことがあり、逆に２．０を超えると硬化密度が高くなり、適度な粘着力が得られず、また前記アンカー層表面の水酸基とＳｉＨ基との架橋による十分な密着力が得られづらくなる。
【００４９】
硬化反応に用いる付加反応触媒は、塩化白金酸、塩化白金酸のアルコール溶液、塩化白金酸とアルコールとの反応物、塩化白金酸とオレフィン化合物との反応物、塩化白金酸とビニル基含有シロキサンとの反応物、白金−オレフィン錯体、白金−ビニル基含有シロキサン錯体、ロジウム錯体、ルテニウム錯体などが挙げられる。また、これらのものをイソプロパノール、トルエンなどの溶剤や、シリコーンオイルなどに溶解、分散させたものを用いてもよい。硬化した吸着層は、シリコーンゴムのような柔軟性を持ったものとなり、この柔軟性が被着体との密着を容易にさせるものである。
【００５０】
前記付加反応触媒の添加量はシリコーン組成物の合計１００重量部に対し、貴金属分の重量比率として５〜２，０００ｐｐｍ、特に１０〜５００ｐｐｍとすることが好ましい。５ｐｐｍ未満では硬化性が低下して硬化密度が低くなり、保持力が低下することがあり、２，０００ｐｐｍを超えると塗工液の使用可能時間が短くなる場合がある。
【００５１】
本発明に係るシリコーン組成物の市販品の形状は、無溶剤型、溶剤型、エマルション型があるが、いずれの型も使用できる。なかでも、無溶剤型は、溶剤を使用しないため、安全性、衛生性、大気汚染の面で非常に利点がある。但し、無溶剤型であっても、所望の膜厚を得るための粘度調節のために、必要に応じてトルエン、キシレンなどの芳香族炭化水素系溶剤、ヘキサン、ヘプタン、オクタン、イソパラフィンなどの脂肪族炭化水素系溶剤、アセトン、メチルエチルケトン、メチルイソブチルケトンなどのケトン系溶剤、酢酸エチル、酢酸イソブチルなどのエステル系溶剤、ジイソプロピルエーテル、１、４−ジオキサンなどのエーテル系溶剤、またはこれらの混合溶剤などが使用される。
【００５２】
前記溶剤の添加量はシリコーン組成物の合計１００重量部に対し、２０〜１，０００重量部、特に２５〜９００重量部とすることが好ましい。２０重量部未満では、吸着層とアンカー層の密着力が低くなって剥離する場合があり、１，０００重量部を超えると、シリコーン組成物の塗工液の粘度が低くなりすぎるので、塗工後から硬化までの間に、塗工された吸着層が一部流動し、吸着層表面の平滑性が低下してしまう。
【００５３】
本発明の吸着層の性状としては、ゴムのような柔軟性を持っていて被着体への貼着時に被着体の表面の凹凸に追従して密着力を確保することが求められる。そして、例えば前記の保護フィルムとして使用する場合、吸着層の膜厚は、被着体に対する吸着層の密着面方向の剪断力を確保するために少なくとも３μｍ以上、通常は３〜２０μｍが好ましく、３〜１０μｍであることがより好ましい。３μｍ未満であると被着体に対する保護部材の密着面方向の剪断力が確保できず、特に長期貼り付け時には、吸着フィルムが被着体から剥がれ易い。また、吸着層の厚みが２０μｍを超える場合には、吸着層を構成する樹脂の使用量が多くなり、吸着フィルムの製造コストの上昇を招いてしまう。また、紫外線レーザー加工において、吸着フィルムの切断が困難になる。
【００５４】
本発明における吸着層の形成方法としては、吸着層を構成する樹脂を有機溶剤に溶解し粘度を調整した樹脂溶液を塗工する方法や、吸着層を構成する樹脂を水に分散し塗工する方法等の公知の方法を用いることができる。前記有機溶剤としては一般の有機溶剤を特に制限無く用いることができる。例えば、前記の粘度調節のための有機溶剤が挙げられるが、これらに限定されるものではない。
【００５５】
本発明の吸着層のコーティング法としては、コンマナイフコーター、ダイコーター、リバースコーターなどが挙げられる。
【００５６】
本発明の吸着フィルムは、ＪＩＳ−Ｋ７１３６で規定されるヘーズ値が５．０％以下が好ましく、２．０％以下がより好ましい。ヘーズ値が５．０％を超えると、写真や印刷物を被着体とした場合に被着体が鮮明に見えない。
【００５７】
（セパレータ）
本発明においては、吸着層の表面の汚れや異物付着を防いだり、吸着フィルムのハンドリングを向上させる目的で、プラスチックフィルムからなるセパレータを吸着層面に貼り合わせて用いることが好適である。前記セパレータは、剥離性の高いプラスチックフィルムよりなり、所望により、前記プラスチックフィルムの表面に剥離剤を形成したものが使用される。
【実施例】
【００５８】
以下、実施例と比較例を示して本発明を詳細に説明するが、本発明は下記の実施例に制限されるものではない。なお、各実施例中の「部」は特に断ることのない限り重量部を示したものである。
【００５９】
（実施例１〜１３、比較例１〜６）
厚み５０μｍのポリエチレンテレフタレート（ＰＥＴ）基材の片面にコロナ放電処理を行い、表２、表３の実施例１〜１３、比較例１〜６に記載の処方にて混合した各実施例、比較例の各アンカー層塗工液を、乾燥後の塗工量が表２、表３記載の各々の値になるように調整して、各基材のコロナ放電処理した面に塗工し、１００℃で２分間有機溶剤を除去する為に加熱乾燥して各アンカー層を形成した。その上に下記表１の各吸着層塗工液を乾燥後の厚みが表２、表３記載の厚みになるように塗工した後、１００℃で２分間有機溶剤を除去する為に加熱乾燥してから１５０℃で１００秒間加熱して塗工液を硬化させて各吸着層を形成し、実施例１〜１３、比較例１〜６の吸着フィルムを作製した。作製した各吸着フィルムを幅２５ｍｍに切断して、厚み１ｍｍのソーダガラス板に各吸着フィルムの吸着層を貼着して積層物を作製した。
【００６０】
【表１】
2020189408.tif 000004
単位：重量部
【００６１】
各実施例、比較例の材料構成比、評価結果を表２、表３に、各評価方法を下記に示す。
【００６２】
【表２】
2020189408.tif 000005
【００６３】
【表３】
2020189408.tif 000006
【００６４】
（評価方法）
【００６５】
（アンカー層と基材との密着性評価）
実施例１〜１３、比較例１〜６のアンカー層までを形成した吸着フィルムにおいて、アンカー層を指擦りして、基材とアンカー層の密着性を目視観察し、次の基準により評価した。
◎：指擦り５０回で、基材からの脱落無し。
○：指擦り１０回以上、５０回未満で基材から脱落有り。
×：指擦り１０回未満で、基材からの脱落有り。
【００６６】
（吸着層とアンカー層の密着性評価）
実施例１〜１３、比較例１〜６の吸着フィルムの吸着層を指擦りして、アンカー層と吸着層の密着性を目視観察し、次の基準により評価した。
◎：指擦り１５回で、基材からの脱落無し。
○：指擦り５回以上、１５回未満で基材から脱落有り。
×：指擦り５回未満で、基材からの脱落有り。
【００６７】
（紫外線吸収能）
前記実施例１〜１３、比較例１〜６で作製した吸着フィルムの波長３５５ｎｍでの紫外線透過率を測定し、以下の基準にて評価を行った。
評価基準
◎：透過率が１．０％以下
○：透過率が１．０％を超えて１．５％以下
×：透過率が１．５％を超える
【００６８】
（ヘーズ値評価結果）
前記実施例１〜１３、比較例１〜６で作製した吸着フィルムのヘーズ値をＪＩＳ−Ｋ７１３６に準拠した方法で測定し、以下の基準にて評価を行った。
◎：ヘーズ値が２．０％以下
○：ヘーズ値が２．０％を超えて５．０％以下
×：ヘーズ値が５．０％を超える
測定器：日本電色工業株式会社製ＮＤＨ−２０００
【００６９】
（紫外線吸収剤の析出）
前記実施例１〜１３、比較例１〜６で作製したソーダガラス板と各吸着フィルムの積層物を常温で１週間静置後、目視確認する方法にて紫外線吸収剤の析出の有無を確認した。
◎：析出が見られない。
○：わずかに析出が見られるが、問題ない。
×：析出が見られる。
【００７０】
（吸着層の糊残り性評価）
前記実施例１〜１３、比較例１〜６で作製したソーダガラス板と各吸着フィルムの積層物において、積層物を１８０℃で２分間加熱したのちに室温まで冷却し、冷却後吸着フィルムを速度３００ｍｍ／ｍｉｎで１８０°剥離を行い、吸着フィルム剥離後のソーダガラス板への吸着層の付着を目視確認する方法にて、糊残りの評価を行った。
評価基準
◎：吸着層のソーダガラス板上への付着がない。
○：吸着層のソーダガラス板上に、０．５ｍｍ２以下の微細な点状の付着がある。
×：吸着層のソーダガラス板上に、０．５ｍｍ２以上の大きさの付着がある。
【００７１】
（加工性評価）
前記実施例１〜１３、比較例１〜６で作製したソーダガラス板と各吸着フィルムの積層物に、紫外線レーザー加工機にて紫外線レーザーを照射して加工特性を確認し、以下の基準にて評価を行った。
照射レーザー：波長３５５ｎｍ、パルス幅３０ｎｓ、周波数１０ｋＨｚ、パルスエネルギー１０μＪ／ｐｕｌｓｅ
○：吸着フィルムが紫外線レーザーで切断できた。
×：吸着フィルムが紫外線レーザーで切断できなかった。